(57)【特許請求の範囲】
【請求項１】
水溶性ポリマーを分散および水和させる方法であって、
１つ以上のポリエーテル、１つ以上の水溶性ポリマー、および疎水性修飾エトキシル化ウレタンの非水性スラリーを形成することであるが、但し、前記スラリーが５パーセント未満の水を含有することを条件とする、形成することと、次いで
前記非水性スラリーを水と接触させて、前記水溶性ポリマーを分散および水和させることと、を含み、前記１つ以上のポリエーテルはポリプロピレングリコールではない、方法。
【請求項２】
前記水溶性ポリマーは、アルキルセルロース誘導体、ヒドロキシアルキルセルロース誘導体、カチオン性ヒドロキシアルキルセルロース誘導体（前記カチオン性種は、第四級アルキルアミンである）、およびカルボキシルアルキルセルロース誘導体からなる群から選択される、水溶性修飾セルロースエーテルである、請求項１に記載の方法。
【請求項３】
前記水溶性ポリマーは、ヒドロキシエチルセルロース、カチオン修飾ヒドロキシエチルセルロース、ヒドロキシプロピルメチルセルロース、およびポリエチレンオキシドからなる群から選択される、請求項１に記載の方法。
【請求項４】
前記方法は、熱の付加なしに行われる、請求項１に記載の方法。
【請求項５】
１つ以上のポリエチレングリコールと、
ヒドロキシエチルセルロース、カチオン修飾ヒドロキシエチルセルロース、およびヒドロキシプロピルメチルセルロースのうちの少なくとも１つと、
疎水性修飾エトキシル化ウレタンと、から本質的になる、非水性スラリーであるが、
但し、前記スラリーが５パーセント未満の水を含有することを条件とする、非水性スラリー。
【請求項６】
請求項１に記載の方法によって形成される水溶性ポリマーを含有する、パーソナルケア組成物。
【請求項７】
請求項１に記載の方法によって形成される水溶性ポリマーを含有する、織物ケア組成物。
【発明の詳細な説明】
【技術分野】
【０００１】
関連出願の相互参照
本出願は、２０１２年１０月１６日に出願された米国仮特許出願第６１／７１４，３６９号からの優先権を主張するものであり、この特許出願は、参照によりその全体が本明細書に組み込まれる。
【０００２】
本発明は、水溶性ポリマーの分散のための方法および組成物に関する。
【背景技術】
【０００３】
多くの水溶性ポリマー（セルロース、セルロース誘導体、ゴム等）は、典型的に、固形の乾燥した形態で販売され、それ故に、粉体処理および加工特性は、極めて重要である。例えば、低ダスト含量が望ましい。また、乾燥粉末が容器または入れ物から注がれる能力も、流動性として説明される。流動性は、粒形および粒径分布、ならびに結果として生じるかさ密度によって影響を受ける。かさ密度は、占有単位体積当たりの粉末化された固体材料の密度である。許容される流動性は一般に、比較的高いかさ密度および比較的低い安息角に依存する。安息角は、円錐状に排出された粉末堆積物の勾配と、それが上に静置する表面との間の最大角度であり、より低い角度が、堆積物のより幅広い広がりを表す。
【０００４】
水溶性ポリマーをその種々の適用において使用することの一部として、水溶性ポリマーは、溶解させなければならない。溶解は、２つの重複する現象、すなわち分散および水和を伴うプロセスとして、頻繁に説明される。分散は、粒子またはポリマー鎖の群が溶液全体に行き渡ることを指す。水和は、ポリマー鎖が緩み、それらの流体力学的体積が拡大すること（および対応する粘度上昇）を指す。分散が不十分である場合、または水和が分散よりも速い場合、水和したポリマーは、膨潤し、比較的乾燥した未水和のポリマーを溶液から単離して、塊を形成し得る。望ましい分散および水和は、通常、それぞれ、経時的に、塊形成および急速な粘度上昇がほとんどまたは全くないことによって特徴付けられる。
【０００５】
したがって、当該業界において、水溶性ポリマーを組み込む製品の形成を単純化するために、上述の問題（ダスト、変動流、不定の分散、または望ましくない水和速度）を低減する必要性がある。
【発明を実施するための形態】
【０００６】
一実施形態において、本発明は、水溶性ポリマーを分散および／または水和させる方法を提供し、１つ以上のポリエーテル、１つ以上の水溶性ポリマー、および疎水性修飾エトキシル化ウレタンの非水性スラリーを形成することを含むが、但し、スラリーが５パーセント未満の水を含有することを条件とする。非水性スラリーを水と接触させて、水溶性ポリマーを分散および水和させることができる。
【０００７】
「ポリエーテル」という用語は、酸素化溶剤またはポリオールを意味する。ポリエーテルは、その組成物中にメチルエーテルおよび／またはプロピルエーテル単位を含んでも、かつ／またはエチレンオキシドとプロピレンオキシドとのポリグリコールコポリマーであってもよいことが企図される。
【０００８】
一実施形態において、水溶性ポリマーは、アルキルセルロースエーテル、ヒドロキシアルキルセルロースエーテル、およびヒドロキシアルキルアルキルセルロースエーテルを含む、少なくとも１つの水溶性の、薄膜形成天然および合成ポリマーであり、メチルセルロース；ヒドロキシプロピルメチルセルロース（ＨＰＭＣ）；ヒドロキシエチルメチルセルロース（ＨＥＭＣ）；ヒドロキシエチルセルロース（ＨＥＣ）；ヒドロキシプロピルヒドロキシエチルセルロース（ＨＰＨＥＣ）およびヒドロキシプロピルセルロース（ＨＰＣ）、好ましくは約２０，０００分子量以上の、水溶性の、エチレンオキシドの高分子量ポリマー；グアーガム、キサンタンガム、および水溶性増粘剤等の天然物が含まれる。好ましくは、水溶性ポリマーは、アルキルセルロース誘導体、ヒドロキシアルキルセルロース誘導体、カチオン性ヒドロキシアルキルセルロース誘導体（このカチオン性種は、第四級アルキルアミンである）、およびカルボキシルアルキルセルロース誘導体からなる群から選択される、水溶性修飾セルロースエーテルである。一実施形態において、水溶性修飾セルロースエーテルは、水和遅延性の（表面処理済）等級でない。好ましい水溶性ポリマーは、ヒドロキシエチルセルロース（ＣＥＬＬＯＳＩＺＥの商標名の下にＤｏｗ  Ｃｈｅｍｉｃａｌ  Ｃｏｍｐａｎｙから入手可能）、カチオン修飾ヒドロキシエチルセルロース（ｃａｔ−ＨＥＣ）、ヒドロキシプロピルメチルセルロース（ＭＥＴＨＯＣＥＬの商標名の下にＤｏｗ  Ｃｈｅｍｉｃａｌ  Ｃｏｍｐａｎｙから入手可能）、およびポリエチレンオキシド（ＰＯＬＹＯＸの商標名の下にＤｏｗ  Ｃｈｅｍｉｃａｌ  Ｃｏｍｐａｎｙから入手可能）である。
【０００９】
疎水性修飾エトキシル化ウレタン（ＨＥＵＲ）は、２０，０００〜８０，０００ｇ／ｍｏｌの分子量を有する。一実施形態において、疎水性修飾エトキシル化ウレタンは、Ｄｏｗ  Ｃｈｅｍｉｃａｌ  Ｃｏｍｐａｎｙ提供のＡＣＵＳＯＬ（商標）８８０である。
【００１０】
一実施形態において、非水性スラリーは、４％未満、好ましくは３％未満、およびより好ましくは２％未満の水を有する。
【００１１】
一実施形態において、本発明は、１つ以上のポリエーテル、１つ以上の水溶性ポリマー、および疎水性修飾エトキシル化ウレタンから本質的になるが、但し、スラリーが５パーセント未満の水を含有することを条件とする、非水性スラリーを提供する。一実施形態において、非水性スラリーは、リン酸塩不含である。一実施形態において、非水性スラリーは、油不含である。一実施形態において、非水性スラリーは、表面活性剤不含である。
【００１２】
本発明は、水溶性ポリマーの水中の溶解を加速し、したがってパーソナルケアおよび織物ケア適用に使用され、ここで水溶性ポリマーは、水和させられ、パーソナルケアまたは織物ケア製剤に組み込まれる。一実施形態において、製剤化の時間は、より迅速な溶解に起因して減少する。
【００１３】
実施例
実施例１
本発明の非水性スラリーは、表１において、重量パーセント単位で記載される：
【表１】
0006306597.tif 000002
【００１４】
室温で、２００ｍＬプラスチックビーカー中のポリプロピレングリコールまたはポリエチレングリコールを、５００ｒｐｍで撹拌する（Ｈｅｉｄｏｌｐｈ、Ｇｅｒｍａｎｙ提供のＨｅｉｄｏｌｐｈ  ＲＺＲ  ２０２０撹拌器、およびＫＡ  Ｗｅｒｋｅ、Ｇｅｒｍａｎｙ提供の４つの正方形羽根付きプロペラ）。次いで、疎水性修飾エトキシル化ウレタンを、５００ｒｐｍの撹拌下で添加し、完全に溶解するまで撹拌して、乳白光を発する混合物を形成する。依然として５００ｒｐｍの撹拌下で、水溶性ポリマーを緩徐に添加し、撹拌を５００ｒｐｍで１０〜１５分間継続して、非水性スラリーを形成する。
【００１５】
実施例２
バッチ１〜７を実施例１に実質的に従って作製し、試験した。可視的に、６つの製剤は、室温、４℃、または４０℃のいずれかでの１週間の保存後に、相分離を何ら提示しなかった。
【００１６】
バッチ３を、Ｂｒｏｏｋｆｉｅｌｄ  ＤＶ  ＩＩＩ  Ｕｌｔｒａプログラマブル粘度計を使用して、スピンドル番号６４を用いて、表２に示されるように、さらなる特徴付け、すなわち粘度のために選択した：
【表２】
0006306597.tif 000003
【００１７】
４週間後、バッチ３は、依然として相分離を何ら有せず、粘度は、スラリーが安定していることを示す。
【００１８】
実施例３
バッチ１〜５を実施例１に実質的に従って作製し、対応する未処理の水溶性ポリマーと対比した溶解について、全て２％の濃度で試験した。結果が表３に提示される。
【表３】
0006306597.tif 000004
【００１９】
１０ｇの列挙される各発明的スラリー（２ｇの水溶性ポリマーを事実上含有する）を９０ｇの脱イオン水中に配置し、２分間、５００ｒｐｍで、Ｈｅｉｄｏｌｐｈ、Ｇｅｒｍａｎｙ提供のオーバーヘッド撹拌器Ｈｅｉｄｏｌｐｈ  ＲＺＲ  ２０２０を使用して撹拌した（ポリマー添加後）。
【００２０】
２ｇの列挙される従来のセルロースエーテルを９８ｇの脱イオン水中に配置し、２分間、５００ｒｐｍで、Ｈｅｉｄｏｌｐｈ、Ｇｅｒｍａｎｙ提供のオーバーヘッド撹拌器Ｈｅｉｄｏｌｐｈ  ＲＺＲ  ２０２０を使用して撹拌した（ポリマー添加後）。
【００２１】
各溶液を、訓練された官能試験員により、当業者に既知の溶解問題の証拠（フィッシュアイ（ｆｉｓｈ−ｅｙｅｓ）、ゲル形成、不透明性）について評価した。本発明がより迅速でより容易な溶解を提示したという結論であった。
（態様）
（態様１）
水溶性ポリマーを分散および水和させる方法であって、
１つ以上のポリエーテル、１つ以上の水溶性ポリマー、および疎水性修飾エトキシル化ウレタンの非水性スラリーを形成することであるが、但し、前記スラリーが５パーセント未満の水を含有することを条件とする、形成することと、次いで
前記非水性スラリーを水と接触させて、前記水溶性ポリマーを分散および水和させることと、を含む、方法。
（態様２）
前記水溶性ポリマーは、アルキルセルロース誘導体、ヒドロキシアルキルセルロース誘導体、カチオン性ヒドロキシアルキルセルロース誘導体（前記カチオン性種は、第四級アルキルアミンである）、およびカルボキシルアルキルセルロース誘導体からなる群から選択される、水溶性修飾セルロースエーテルである、態様１に記載の方法。
（態様３）
前記水溶性ポリマーは、ヒドロキシエチルセルロース、カチオン修飾ヒドロキシエチルセルロース、ヒドロキシプロピルメチルセルロース、およびポリエチレンオキシドからなる群から選択される、態様１に記載の方法。
（態様４）
前記方法は、熱の付加なしに行われる、態様１に記載の方法。
（態様５）
前記ポリプロピレングリコールは、トリプロピレングリコールメチルエーテル（Ｔｒｉｐｒｏｐｙｌｅｎｅ  Ｇｌｙｃｏｌ  Ｍｅｔｈｙｌ  Ｅｔｈｅｒ）である、態様１に記載の方法。
（態様６）
ポリプロピレングリコールまたはポリエチレングリコールと、
ヒドロキシエチルセルロース、カチオン修飾ヒドロキシエチルセルロース、ヒドロキシプロピルメチルセルロース、およびポリエチレンオキシドのうちの少なくとも１つと、
疎水性修飾エトキシル化ウレタンと、から本質的になる、非水性スラリーであるが、
但し、前記スラリーが５パーセント未満の水を含有することを条件とする、非水性スラリー。
（態様７）
態様１に記載の方法によって形成される水溶性ポリマーを含有する、パーソナルケア組成物。
（態様８）
態様１に記載の方法によって形成される水溶性ポリマーを含有する、織物ケア組成物。